FR 2459843 A1 19810116 FR 7916418 A 19790626 i La présente invention a pour objet un prov6de. de fabrication de monocristaux d'iodure merc,'i...: dp. (a-SgI2). Jusqu'à Brésent, on a essayv.ive'i;o e... pour tenter d'obtenir des monocristaux d,!cur: --curi-u- alpha de pureté et de qualité cristalli.ne sa, t:ei?.rte, en particulier des méthodes par croissance aen fl:. ".in. ou par croissance en phase vapeur. A partir Ce' lie >se vapeur, un procédé connu consiste à faire croîtra us monocristal d' a-HgI2 à l'extrémité d'un tube en -i; fermé, par transport de masse sous vide à partir d'une% source polycristalline annulaire d' a-HgI2 placée ds le tube a l'autre extrémité, la température du cristil étant maintenue constante, par exemple à 100 C, cepen- dant que la température de la source oscille entre U2Q.. et 98WC. Ce procédé permet d'obtenir des monocristaux.s d'a-HgI2 jusqu'à 30g en 3 à 12 jours. A partir ds cri taux obtenus selon ce procédé, on a fabrlttué des d ' teurs X et y performants, présentant un produit "eTe de l'ordre de 10- 4cm2/V et un produit 'c *e l'hr1:,- -6 2 h h... de 10 6cm2/V. Ici, V désigne la obit es r.-....... de charge, T leur durée de vie Dsr P!s --.1 -!..... l'indice e et pour les trous awcc- ' r.ce h2:aJ.e prou'dé présente p.]useus inc Lu prinuipal. in,,rvënieXt et lle; È" oUn:2riv_-- pe de fonrictiorrneaent qui fait se succeéder dûs pe er:e de croissance se'pares par des p-riodes ae t.... I1. en résulte que le cristal est aqa. deas::rnne:ux de croissance o se trouvent concentrés des défauts dî: croissance et des impuretés. Un autre inconvénient majeur coicerj-e La st-- chiométrie du cristal, qui ne peut pas ^tre ceiitralee pendant la croissance. Les cristaux qui poussent à iart-.r. des polycristaux de haute pureté poussent dificilement 2 14S9843 ils présentent un faciès prismatique-pinacoldal et sont riches en mercure. Le cristal se développe par l'avance- ment des faces (110) du prisme, faces qui captent faci- lement des impuretés (le mercure en excès compte comme une impureté) et les défauts de croissance se propagent dans toute la masse du cristal. L'ajout d'iode pendant la croissance bloque les faces qui ne peuvent plus faire croître le monocristal. De plus, le cristal pousse à partir d'un germe obtenu par nucléation spontanée, c'est-à-dire qu'en début de croissance on sélectionne parmi plusieurs germes celui que l'on fait pousser. Mais par nucléation spontanée, on ne peut pas contrôler l'orientation du cristal par rapport au tube et puis comme le germe n'est jamais par- fait, il engendre toujours des défauts qui se propagent dans la masse du cristal. En fin de croissance, le cristal obtenu est refroidi à la température ambiante, ce qui lui fait subir des déformations supplémentaires. Ainsi, ce procédé de fabrication ne permet pas d'obtenir de façon systématique des monocristaux satisfaisants. Il n'est pas reproductible. Les cristaux ne sont jamais entièrement utilisables. Il faut découper après la croissance les parties bonnes, qui représentent seulement 3/4 du volume du cristal. La densité des dislo- cations est de l'ordre de 104-107cm 2. On connait aussi un procédé de purification d'a-HgI2 par fusion de zones et par sublimations succes- -sives. Ce procédé permet d'obtenir un a-HgI2 de haute pureté, mais il est extrêmement laborieux dans sa mise en oeuvre et d'un très faible rendement. Ainsi, pour arriver à la haute pureté, il faut 30-100 fusions de zones et 6-30 sublimations successives. On ne connait guère qu'un procédé qui donne des résultats satisfaisants. Ce procédé fait l'objet de la demande de brevet 76 02 031 déposée le 26 Janvier 1976 au nom du Commissariat à l'Energie Atomique. 3 Z t459843 Ce procédé connu de fabrication de monocristaux d'iodure mercurique alpha consiste à mettre en solution dans un solvant organique de l'iodure mercurique alpha et au moins un dialcoyl-sulfoxyde, le rapport molaire du dialcoyl-sulfoxyde par rapport au solvant étant compris entre 0,01 et 0,1 mole de dialcoyl-sulfoxyde par mole de solvant et le rapport molaire de l'iodure mercurique alpha par rapport au dialcoyl-sulfoxyde étant compris entre 0,5 et 0,6 mole d'iodure mercurique alpha par mole de dialcoyl-sulfoxyde, et à faire croître à partir de ladite solution des monocristaux d'iodure mercurique alpha. Les dialcoyl-sulfoxydes utilisés sont choisis dans le groupe comprenant le diméthyl-sulfoxyde, le méthyl- éthyl sulfoxyde et le diéthyl-sulfoxyde avec une préféren- ce pour le diméthyl-sulfoxyde (DMSO). Les solvants organiques utilisés sont des sol- vants aliphatiques saturés moyennement polaires et stables en présence d'iodure mercurique, notamment des esters provenant de l'estérification de l'acide acétique par des alcools aliphatiques saturés, tels que l'acétate de méthyle, l'acétate d'éthyle, l'acétate de propyle et l'acétate de butyle, les monocétones aliphatiques saturées telles que l'acétone, la méthyl-éthyl-cétone, la diéthyl-cétone et la dipropylcétone, et les nitro- dérivés aliphatiques saturés tels que le nitroéthane et le nitropropane. On fait croître les monocristaux d'iodure mercurique alpha par abaissement de la température de la solution, par évaporation du solvant ou par circu- lation de la solution entre un récipient contenant des polycristaux d'iodure mercurique et un récipient contenant des germes monocristallins d'iodure mercurique alpha. L'iodure mercurique alpha matière première est synthétisé à partir d'iode 5N et de mercure 7N en solution dans un mélange de diméthylsulfoxyde et d'acétate d'éthyle et purifié davantage par recristallisations successives en utilisant des solutions de même composition. 24S9843 Bien que ce procédé soit déjà fort satisfaisant, il présente cependant trois inconvénients. En premier lieu, les monocristaux d'iodure mercurique alpha obtenus présentent un écart notable par rapport à la composition stoechiométrique exacte, par enrichissement en mercure. Le second inconvénient est que l'on obtient des mono- cristaux d'iodure mercurique alpha de faciès prismatique- pinacoldal et de ce fait, les cristaux obtenus présentent certaines imperfections dues à des dislocations coin et à des fautes d'empilements dans les secteurs de crois- sance qui correspondent à l'avancement des faces (110). Le troisième inconvénient est lié au fait que les solutions d'iodure mercurique alpha deviennent impures pendant la synthèse, la purification et la croissance, par disso- lution d'impuretés provenant du verre borosilicate utili- sé pour tous les récipients recevant les solutions. Toutes ces imperfections, liées à l'écart par rapport à la stoechiométrie, aux dislocations et aux impuretés, sont néfastes pour certaines applications des monocristaux d'iodure mercurique alpha, notamment pour leur utilisation dans des détecteurs et des spectro- mètres de radiations X et gamma. Le procédé, objet de l'invention, pallie les inconvénients rappelés cidessus, notamment en ce qu'il permet d'obtenir des monocristaux d'iodure mercurique alpha présentant un faciès octaédrique-pinacoldal et d'éliminer ainsi les dislocations coin et/ou vis et les fautes d'empilement provenant du germe par l'avancement des faces d'octaèdre (011). On connaît un autre procédé de fabrication de monocristaux d'iodure mercurique alpha qui utilise le DMSO comme solvant, ou à proprement parler comme agent complexant. D'après ce procédé, on dissout de l'HgI2 dans du DMSO à la saturation entre 20 et 800C, par exem- ple suivant un rapport molaire [HgI2l/LDMSOJ d'environ 0,5, on filtre la solution sur un filtre en verre fritté, 2459843 puis on laisse le récipient en verre, contenant la solution, ouvert en contact avec de l'air humide à 15-50% d'humidité pour cristalliser pendant un temps de 0,5 à 24 heures. L'humidité diminue la solubilité de HgI2, qui cristallise par germination spontanée sur le fond du récipient. On obtient des cristaux de 10-2 jusqu'à 7,5cm3. On peut aussi diluer le DMSO avec du xylène ou du toluène jusqu'à l'obtention d'une solution saturée en HgI2 avec un rapport molaire fHgI21/[DMSO] = 0,33, puis cristalliser a-HgI2 par absorption de l'humidité comme plus haut. Ce procédé est inadapté aux exigences pratiques. Les cristaux déve- loppent des faces du prisme (110) et sont très distordus. Par leur qualité cristalline et leurs impuretés, les monocristaux obtenus sont inutilisables pour la détection nucléaire. Ils se caractérisent par un produit pete = 4x10 cm /V et phTh non mesurable (p étant la mobilité des porteurs de charge et T étant leur durée de vie comme plus haut). En fait, il n'est pas possible d'obtenir des monocristaux de a-HgI2 sans inclusions de DMSO et d'eau à partir des solutions saturées en HgI2 dans le DMSO pur et les inclusions portent un grave préjudice à la qualité des cristaux puisqu'elles rendent le produit UT des électrons (PeTe) faible et celui des trous (phTh) extrêmement faible. La dilution du DMSO par le xylène ou par le toluène rend les monocristaux de HgI2 d'autant plus inu- tilisables que l'HgI2 réagit avec ces solvants aromatiques, en produisant des composés organo-métalliques qui s'ajou- tent aux impuretés que la solution absorbe du verre du container, et surtout du verre fritté au moment de la filtration. Pour toutes ces raisons, les cristaux obtenus par ce procédé souffrent de ne pas être stoechiométriques, le mercure se trouvant en excès, et ils contiennent un taux de dislocations vis et coin très élevé, de l'ordre de 10 -10 cm2. 6 - '2459843 Contrairement à tous ces procédés antérieurs, l'invention permet, par un procédé particulièrement sim- ple et facile à mettre en oeuvre, d'obtenir avec un bon rendement, des monocristaux d'iodure mercurique alpha améliorés dans leur pureté, leur structure et leurs pro- priétés en tant qu'éléments de détecteurs de rayonne- ments. Ceci est obtenu conformément à l'invention en adoptant, dans un procédé par croissance en solution, différentes mesures qui consistent essentiellement à favoriser la croissance sous forme d'un monocristal à faciès octaédrique pinacoidal. L'invention a pour objet un procédé de fabrica- tion de monocristaux d'iodure mercurique alpha par crois- sance en solution suivant lequel on utilise une solu- tion d'iodure mercurique alpha dans un sulfoxyde organi- que, de préférence en mélange avec un alcool tel que le méthanol et en présence d'un excès d'iode, solution que l'on purifie de préférence au préalable par électro- dialyse, et l'on dispose de préférence le germe mono- cristallin dans une cavité apte à bloquer les défauts de croissance du monocristal. On peut utiliser avantageusement comme solution de départ une solution d'iodure mercurique alpha dans un mélange de diméthyl-sulfoxyde et de méthanol exempt d'eau dans lequel la fraction molaire du diméthylsulfoxyde DMSO]+[MeOHl est comprise entre 0,6 et 0,9, la solution étant saturée à-25 C avec un rapport molaire en iodure [HgI 2] mercurique a LDMSO]+[MeOH compris entre 0,2 et 0,4. On préfère une solution contenant un excès d'iode, avec un rapport molaire [I2]/[HgI2 compris entre 104 et 2. A partir d'une telle solution, la croissance des monocristaux peut avantageusement s'opérer à une tempéra- ture comprise entre 25 et 40 C, dans des récipients étan- ches à l'abri de l'humidité. Eventuellement, le diméthyl- sulfoxyde peut être remplacé par un autre sulfoxyde orga- 7 2459843 nique, tel que le méthyléthylsulfoxyde, le diéthylsul- foxyde, le tétraméthylène sulfoxyde. Dans les cristaux obtenus, le faciès octaédrique-pinacoldal résulte d'une part du ralentissement de la vitesse de croissance des faces (011) d'octaèdre par une plus forte adsorption des complexes HgI2(DMSO)2 sur ces faces suite à l'augmen- tation de la teneur en DMSO du bain de croissance par rapport aux bains de croissance antérieurement utilisés, et, d'autre part, de la vitesse normale de croissance des faces (110) du prisme qui n'est plus ralentie ni par un excès d'iodure mercureux ni par un taux d'impuretés élevé. La cavité dans laquelle est disposé le germe est ménagée dans un porte-germe qui est avantageusement réalisé en quartz ou en matière plastique du type des polyoléfines, ou polyoléfines fluorés, parmi lesquels en particulier le polyéthylène, le polypropylène et le polytétrafluoréthylène. Le portegerme est en général une plaque avec une cavité prismatique en queue d'aronde au fond de laquelle vient reposer par une face (100) un germe monocristallin taillé en forme prismatique d'axe selon la direction (001). Plus précisément, il est souhai- table d'utiliser un germe prismatique droit à section triangulaire isocèle, limité latéralement par une face (100) et deux faces (110) symétriques et terminé aux extrémités par deux faces (001). La cavité du porte-germe correspondant est avantageusement de forme prismatique à section rectangulaire et terminée par des faces planes qui, aux extrémités du germe, sont inclinées pour se rapprocher au-dessus de lui vers la face ouverte de la cavité par laquelle le germe est mis en place. Dans la croissance d'un monocristal à faciès octaédrique, qui peut être déjà fortement favorisée par le milieu particulier de croissance choisi, le porte- germe ainsi conçu a pour effet d'empêcher mécaniquement la propagation des dislocations issues du germe, les- 8 Z459843 quelles se trouvent en outre réfractées entre les faces initiales instables (110) du germe et les faces stables d'octaèdre (011) en formation. Finalement, toutes les dislocations sont, soit arrêtées sur les parois intérieures de la cavité, soit éliminées sur les faces du pinacoide permettant ainsi l'obtention des monocristaux de haute perfection cristal- line. Le taux des dislocations vis et/ou coin émergeant sur les faces du pinacoide ne dépasse pas lOcm-1 en gé- néral. Pourtant, dans les conditions de croissance mentionnées ci-dessus, pour obtenir le faciès octaédri- que pinacoidal en éliminant totalement les faces du pris- me (110), il est utile de disposer d'une solution de haute pureté. D'o l'intérêt de la purification par électro- dialyse que l'on peut faire subir, selon l'invention, à la solution d'iodure mercurique répondant aux propor- tions molaires indiquées plus haut, de manière à obtenir une conductivité de moins de 100 pScm -1 à 20 C. La haute pureté ainsi obtenue résulte de ce que l'iodure mercurique dans les sulfoxydes organiques, tels que le diméthylsulfoxyde et ses homologues est sous forme de complexe non ionisé du type HgI2(DMISO)2, alors que la plupart des impuretés se trouvant dans l'iodure mercurique, dans l'iode ou dans le mercure lorsqu'il s'agit de produits dits de haute pureté du commerce, sont des iodures qui s'ionisent facilement en solution en se complexant avec l'iodure mercurique et le sulfoxyde. On décrira maintenant, en se référant aux figu- res 1 à 3, un mode de mise en oeuvre particulier de l'in- vention, nullement limitatif. Dans l'exemple considéré, des monocristaux d'iodure mercurique alpha sont produits par croissance en solution dans un milieu de diméthyl- sulfoxyde et méthanol, à partir d'une solution qui est au préalable purifiée par électrodialyse. Dans les fi- gures: - la figure 1 représente schématiquement un appareillage utilisé pour la purification par électro- dialyse, - la figure 2 représente schématiquement l'ap- pareillage de croissance en solution, - la figure 3 illustre la taille du germe et sa disposition dans un porte-germe. Le principe de la purification du bain de crois- sance par électrodialyse consiste à mettre la solution d'iodure mercurique a dans un sulfoxyde à la température ambiante, dans un appareillage en quartz pour semiconduc- teurs formant un espace anodique et un espace cathodique, communiquant entre eux, mais séparés par une membrane de quartz frittée et contenant chacun une électrode de graphite spectral pur, et l'on applique une tension de l'ordre de 100 à 300V, en vidant successivement l'espace cathodique de la boue d'iodures mercureux et de la solu- tion concentrée en impuretés, jusqu'à l'obtention d'une solution de haute pureté qui reste dans l'espace anodique plus grand que l'espace cathodique. Dans l'exemple, on prépare-l0 litres de solu- tion saturée à 251C d'iodure mercurique alpha du commer- ce, dans un mélange DMSO-méthanol de fraction molaire (DM50) + (MeO) = 0,8 (de densité d20 = 2,425) en dis- solvant 17.090g d'iodure mercurique alpha dans 5.900ml DMSO dilué avec 840ml MeOH dans un ballon en quartz pour semiconducteurs. Le méthanol est un produit rectifié dans une colonne de conductivité 0,16iScm 1, le DMSO est un produit du commerce desséché utilisé sans puri- fication supplémentaire, de conductivité 0,30llScm-1. Ce ballon 1, conformément à la figure 1, constitue l'espace anodique de l'électrolyseur; il est muni d'un agitateur en quartz 4 et d'une anode en graphite spectral pur 5. L'espace cathodique est constitué d'un tube de quartz 2, de 100ml de volume, contenant la cathode 6 en graphite spectral pur. Les deux espaces sont soudés 2459843 et communiquent entre eux par l'intermédiaire d'une pla- que de quartz frittée 3 formant membrane. La solution ainsi préparée présente une con- ductivité qui dépend de la pureté de l'iodure mercurique employé; elle peut se trouver dans la gamme de 100 à 400pScm1. En fonction de la conductivité de la solution on applique une tension sur les électrodes qui peut se situer entre 50 et 300V. On limite la puissance qui se dissipe à l'intérieur de la solution, ou on refroidit la solution de sorte qu'elle ne s'échauffe pas à plus de 25 C. Les courants acceptables sont de l'ordre de -100mA. Le courant électrique est porté par les anions d'iodomercurate (HgI3), par les cations d'impuretés, et dans une certaine mesure par des cations (HgI). tous ces ions proviennent, soit de la complexation des iodu- res d'impuretés par l'iodure mercurique selon une réaction générale du type de la suivante pour l'iodure de sodium par exemple: NaI + HgI2 i Na+ + (HgI3) soit d'une certaine autocomplexation de l'iodure mercuri- que même selon la réaction: 2HgI2 (HgI) + (HgI3) A l'anode, les anions d'iodomercurate se déchargent et délivrent de l'iode. Pour éviter la concentration de l'iode, on peut mettre au fond du ballon un excès de mercure de haute pureté 7N(8), qui réagit avec l'iode en reformant l'iodure mercurique. Dans ce cas, pour éviter la sursaturation, on dilue la solution de temps en temps. A la cathode, les cations d'impuretés se con- centrent dans l'espace cathodique: par exemple Na, K+, Fe3+, Ni2+, Cu2+, Cu+, Cr3+, Ca2+, Ag+, etc... Les cations (HgI)+ se déchargent en déposant une boue d'iodure mercureux insoluble (7). Certains cations d'impureté se déposent en même temps que la boue d'iodure mercu- reux ou s'adsorbent dans cette boue. La conductivité il 2459843 de l'espace cathodique augmente d'un ordre ou même de deux ordres de grandeur par la concentration des impuretés ionisées. On vidange l'espace sous tension et on continue l'électrodialyse. La conductivité de l'espace anodique diminue progressivement par suite de la purification et reste stationnaire à llOiScm' a 200C, valeur approxi- mative puisqu'elle est tributaire non seulement de l'auto- ionisation de l'iodure mercurique même, mais aussi de la présence d'un certain taux d'autres sels de mercure ionisés accompagnant l'iodure mercurique à titre d'impu- retés par exemple d'autres halogénures, nitrate, sulfate, cyanure, etc.. On continue la purification jusqu'au moment o la conductivité de l'espace cathodique n'augmente plus ou très lentement. La solution est alors purifiée des cations d'impuretés, la pureté atteint 6-7N. Une purification supplémentaire peut être effectuée pour éliminer aussi les anions d'impuretés en procédant de la même façon, mais en inversant la polarité. On peut prendre comme produits de départ l'iodure mercurique N du commerce ou de l'iode 5N et du mercure 7N du commerce qu'on fait réagir en solution en quantités stoechiomé- triques. Le processus de purification par électrodialyse se simplifie mais reste toujours nécessaire. On filtre la solution sur un entonnoir avec plaque filtrante en quartz fritté pour éliminer les particules de graphite provenant des électrodes. Une partie de la solution sert comme bain de croissance, une autre partie sert pour récupérer l'iodure mercurique solide. Afin d'obtenir l'iodure mercurique solide, on précipite l'iodure mercurique avec de l'eau ultra pure de conductivité 0,lpScm, on filtre sur enton- noir avec plaque filtrante en quartz fritté, puis on sèche le précipité sous vide à 601C. L'iode en excès qui résulte de l'électrodialyse s'évapore sous vide. A partir d'un litre de solution on récupère 1700g d'iodure mercurique 7N. Le rendement total de la purification par électrodialyse dépend de la pureté de l'iodure mercu- rique de départ mais il reste toutefois très élevé, de l'ordre de 80-90%. Ce bain de croissance utilisé dans l'exemple décrit est une solution purifiée par électrodialyse comme décrit ci-dessus, saturée à 250C en iodure mercurique alpha dans un mélange de diméthylsulfoxyde et de méthanol, dans laquelle on ajoute en outre un excès d'iode.Pour une fraction molaire de DMSO dans le mélange comprise entre 0,6 et 0,8, le rapport molaire d'iodure mercurique dans la solution est compris entre 0, 22 et 0,36. L'iode est ajouté jusqu'à obtenir un rapport molaire CI2) /CHgI2) de l'ordre de 10-2 à 10î4. On fait croître à partir de cette solution, entre 25 et 400C, des monocristaux d'io- dure mercurique alpha en utilisant les techniques classi- ques de croissance en solution: soit par abaissement de la température de la solution, soit par dilution avec du méthanol, soit par recirculation de la solution. Dans l'exemple, on utilise la technique de recirculation de la solution, qui consiste à utiliser deux récipients qui communiquent entre eux, l'un d'eux contenant les polycristaux à dissoudre et l'autre conte- nant des germes à faire croître, à maintenir le récipient de dissolution à une température supérieure à celle du récipient de croissance et à faire circuler continuelle- ment la solution d'un récipient à l'autre. Ainsi, en fonction de la différence de température entre les réci- pients et de la vitesse de la solution, il s'établit un transfert de masse stationnaire qui produit upe cer- taine vitesse de croissance des monocristaux. La réalisation du procédé s'effectue dans l'ap- pareillage schématiquement représenté sur la figure 2. Cet appareillage comporte deux récipients ll et 12 en quartz pour les semiconducteurs, qui communiquent entre eux. Le récipient de dissolution 1l contient des poly- 13 2459843 cristaux d'iodure mercurique alpha purifié par électro- dialyse dans un becker de polytétrafluoréthylène 14 per- cé de trous. On prépare une solution saturée d'iodure mercu- rique alpha purifié par électrodialyse, à 251C dans le mélange DMSO-MeOH de fraction molaire [DMSOI/[DMSOI + [MeOHJ = 0,8, on ajoute un excès d'iode ultra pur de 10 3 molai- re par rapport à l'iodure mercurique et on remplit les deux récipients avec cette solution. On monte un agita- teur en quartz dans le récipient de croissance et on porte la température du thermostat de croissance par exemple à 400C et la température du thermostat de disso- lution à 351C. Apèrs 48 heures, la solution circulant entre les deux récipients par convection thermique devient saturée en iodure mercurique alpha à 35 C. On retire l'agitateur du récipient de croissance et on introduit un arbre agitateur en quartz 13 portant un ou plusieurs porte-germes en polytétrafluoréthylène, conformément au dessin de la figure 3, contenant des germes mis dans les cavités des plaques porte-germe. Les cavités des plaques sont prismatiques en forme de queue d'aronde. Les germes sont taillés avec une scie à fil humide à partir de gros monocristaux de bonne qualité cristalline. Ils sont de forme prismatique. * Conformément à la figure 3, qui indique les différents plans, chaque cristal 21 est taillé en forme de prisme droit à section triangulaire isocèle pour pré- senter, entre les bases d'extrémité constituées par des faces (001), deux faces latérales rectangulaires consti- tuées pTar des faces (110) et une face latérale rectangu- laire constituée par une face (100), de longueur d'au moins l0mm au long de la direction (001). Le germe repose sur sa face (100) au fond de la cavité 22. Celle-ci est en forme prismatique de section rectangulaire, sur une largeur correspondant sensiblement à celle de la face (100) du germe.Elle est terminée par deux faces planes inclinées l'une vers l'autre par dessus le germe, donnant ainsi la forme de queue d'aronde. On porte la température du récipient de cris- tallisation, par exemple, à 320C et on laisse inchangée la température du récipient de dissolution. Le transport de masse de l'iodure mercurique alpha se fait entre les deux récipients par convection de concentration. L'arbre agitateur 13 tourne à une vi- tesse de 60 tours-min-1 avec un changement de sens de rotation toutes les 30 secondes. La croissance s'effectue à une vitesse de l'or- dre de 0,5mm par jour, pour atteindre un volume de 36 à 73cm3 en 2 à 3 mois. Au bout de deux à trois mois, on obtient ainsi un ou plusieurs monocristaux d'iodure mercurique alpha de 60-70mm dé longueur, de 20-30mm d'épaisseur et de -35mm de hauteur pesant entre 225 et 475g, ayant un faciès octaédrique pinacoldal. On retire les cristaux du bain de croissance après avoir évacué la solution et laissé le récipient de croissance se refroidir pro- gressivement à la température ambiante. Les monocristaux d'iodure mercurique alpha ainsi obtenus sont parfaitement transparents, exempts d'inclusions de solution, de fautes d'empilement, de joints de grains, de tensions internes et de déformations. Le taux de dislocations reste de l'ordre de 10cm2 et la pureté est de l'ordre de 6-7N. La principale impureté résiduelle est le silicium. Les monocristaux d'iodure mercurique alpha obtenus par le procédé de l'invention sont utilisables pour la fabrication de détecteurs et de spectromètres de radiation X et gamma et ils présentent l'avantage d'augmenter les performances de ces détecteurs et de ces spectromètres parrapport aux cristaux obtenus par les procédés antérieurs. Ils présentent notamment pour ces utilisations les caractéristiques suivantes pour le produit mobilité x durée de vie des porteurs de char- ges: électrons: 3x10-4 > P eT >. 5.10-5cm2/V, -6 e 72 trous: 5xlO-6 a hh >j 5.10 7cm2/V. Il est évident cependant, que l'invention n'est pas limitée aux particularités décrites à titre d'exemple. REVENDICATIONS 1. Procédé de fabrication de monocristaux d'iodu- re mercurique alpha par croissance en solution, caractérisé en ce que l'on utilise une solution d'iodure mercurique alpha dans un sulfoxyde organique et en ce que l'on provo- que la croissance sur un germe disposé dans une cavité apte à bloquer les défauts de croissance du monocristal. 2. Procédé de fabrication de monocristaux d'io- dure mercurique alpha par croissance en solution, carac- térisé en ce que l'on utilise une solution d'iodure mercu- rique alpha dans un sulfoxyde organique tel que le diméthyl- sulfoxyde en mélange avec du méthanol de fraction molaire en sulfoxyde organique comprise entre 0,6 et 0,9, en présence d'un excès d'iode. - 3. Procédé selon la revendication 2, caractérisé en ce que la solution contient initialement un excès d'iode de l'ordre de 10-2 à 10 4 molaire par rapport à l'iodure mercurique. 4. Procédé selon la revendication 2, caractérisé en ce qu'au cours de l'opération de croissance, la tempé- rature de la solution est maintenue entre 25 et 400C. 5. Procédé de fabrication de monocristaux d'iodu- re mercurique alpha par croissance en solution, caractérisé en ce que l'on utilise une solution d'iodure mercurique alpha dans un sulfoxyde organique, de préférence additionné de méthanol, que l'on purifie au préalable par électrodia- lyse pour éliminer les cations et/ou les anions de composés plus ionisés que l'iodure mercurique. 6. Procédé selon l'une quelconque des revendica- tions 1 à 5, caractérisé en ce que l'on provoque la crois- sance sur un germe de forme prismatique limité latéralement par une face (100) et deux faces (110) symétriques. 7. Procédé selon la revendication 6, caractérisé en ce que le germe est terminé aux extrémités par deux faces (001). 8. Procédé selon la revendication 6 ou 7, carac- térisé en ce que le germe repose par sa face (100) sur le fond d'une cavité prismatique de section rectangulaire ménagée dans un porte-germe selon la direction (001) du germe. 9. Procédé selon la revendication 8, caractérisé en ce que ladite cavité est en forme de queue d'aronde, avec des faces d'extrémités inclinées pour se rappro- cher au-dessus du germe. 10. Procédé selon les revendications 2 et 5, considérées ensemble, caractérisé en ce que l'on effectue l'électrodialyse jusqu'à conductivité constante de moins de 100 pScml a 20WC. 11. Procédé selon l'une quelconque des revendica- tions 1 à 10, caractérisé par une vitesse de croissance de l'ordre de 0,5mm par jour. 12. Monocristaux d'iodure mercurique alpha à faciès octaédrique pinacoldal obtenus conformément au procédé selon l'une quelconque des revendications 1 à 10. 13. Procédé de fabrication de monocristaux par croissance en solution, caractérisé en ce qu'on provo- que la croissance sur un germe disposé dans une cavité apte à bloquer les défauts de croissance du monocristal. 14. Procédé de purification d'une solution d'iodure mercurique alpha dans un solvant organique, caractérisé en ce qu'on élimine par électrodialyse les cations et/ou les anions de composés plus ionisés que l'iodure mercurique.